(57)【特許請求の範囲】
【請求項１】
（ａ）架橋シリコーンポリマーネットワーク及び、
（ｂ）膨張量のアルキルトリシロキサンを含み（ここで膨張量とは、反応生成物の体積を１．０１〜５０００倍にする量である。）、
前記架橋シリコーンポリマーネットワークは前記アルキルトリシロキサンによって膨張して第１シリコーン組成物を形成し、前記第１シリコーン組成物は前記架橋シリコーンポリマーネットワーク及びアルキルトリシロキサン以外の直鎖状シリコーン液を含む第２シリコーン組成物に存在する固形含量よりも低い固形含量を有し、それにより、第２シリコーン組成物と第１シリコーン組成物とが同等の粘度を有し、
前記架橋シリコーンポリマーネットワークは、
ＭａＭＨｂＭｖｉｃＭＥｄＤｅＤＨｆＤｖｉｇＤＥｈＴｉＴＨｊＴｖｉｋＴＥＬＱｍ        （Ｘ）
（式中、Ｍ＝Ｒ１Ｒ２Ｒ３ＳｉＯ１／２、
ＭＨ＝Ｒ４Ｒ５ＨＳｉＯ１／２、
Ｍｖｉ＝Ｒ６Ｒ７Ｒ８ＳｉＯ１／２、
ＭＥ＝Ｒ９Ｒ１０ＲＥＳｉＯ１／２、
Ｄ＝Ｒ１１Ｒ１２ＳｉＯ２／２、
ＤＨ＝Ｒ１３ＨＳｉＯ２／２、
ＤＶｉ＝Ｒ１４Ｒ１５ＳｉＯ２／２、
ＤＥ＝Ｒ１６ＲＥＳｉＯ２／２、
Ｔ＝Ｒ１７ＳｉＯ３／２、
ＴＨ＝ＨＳｉＯ３／２、
Ｔｖｉ＝Ｒ１８ＳｉＯ３／２、
ＴＥ＝ＲＥＳｉＯ３／２及び
Ｑ＝ＳｉＯ４／２であり、
式中、Ｒ１、Ｒ２、Ｒ３、Ｒ１１、Ｒ１２及びＲ１７は独立に１〜６０の炭素原子数の１価の炭化水素基であり、Ｒ４、Ｒ５及びＲ１３は独立に１〜６０の炭素原子数の１価の炭化水素基又は水素であり、Ｒ６は２〜１０の炭素原子数の一価の不飽和炭化水素基であり、Ｒ７及びＲ８は独立に１〜６０の炭素原子数の１価の炭化水素基であり、Ｒ１４は２〜１０の炭素原子数の一価の不飽和炭化水素基であり、Ｒ１５は１〜６０の炭素原子数の１価の炭化水素基であり、Ｒ１８は２〜１０の炭素原子数の一価の不飽和炭化水素基であり、Ｒ９、Ｒ１０及びＲ１６は独立に１〜６０の炭素原子数の１価の炭化水素基又はＲＥであり、各ＲＥは独立に１〜６０の炭素原子数の１つ以上のオキシラン部分を含む１価の炭化水素基であり、化学量論を示す下付文字ａ、ｂ、ｃ、ｄ、ｅ、ｆ、ｇ、ｈ、ｉ、ｊ、ｋ、Ｌ及びｍは、０又は正の数であり、但しａ＋ｂ＋ｃ＋ｄ＞１、ｄ＋ｈ＋Ｌ≧１及びｂ＋ｆ＋ｊ≧１である）であるシリコーン（Ｘ）の反応生成物によって形成されるポリエーテルシロキサン共重合体ネットワークである、
第１シリコーン組成物。
【請求項２】
前記架橋シリコーンポリマーネットワーク（ａ）が、少なくとも１つのシリルヒドリドを含むシリコーン及び１〜６０の炭素原子数の１つ以上のオキシラン部分を含む少なくとも１つの１価の炭化水素基の自己反応の少なくとも１つによって形成される請求項１記載の第１シリコーン組成物。
【請求項３】
前記架橋シリコーンポリマーは、ポリエーテル架橋を含む三次元有機官能性ポリ有機シロキサンである請求項１記載の第１シリコーン組成物。
【請求項４】
ポリエーテル架橋を含む前記三次元有機官能性ポリ有機シロキサンは、エポキシ官能性有機シロキサンの重合の結果形成される請求項３記載の第１シリコーン組成物。
【請求項５】
第１シリコーン組成物が架橋構造を有し、第１シリコーン組成物の前記低い固形含量が、第１シリコーン組成物と同等の架橋構造を有して同等の架橋密度を有する第２シリコーン組成物の固形含量より少なくとも１０％低く、第１シリコーン組成物が１００，０００センチストークス超の粘性を有する請求項１記載の第１シリコーン組成物。
【請求項６】
第１シリコーン組成物が架橋構造を有し、第１シリコーン組成物の前記低い固形含量が、第１シリコーン組成物と同等の架橋構造を有して同等の架橋密度を有する第２シリコーン組成物の固形含量より少なくとも２５％低く、第１シリコーン組成物が１５０，０００センチストークス超の粘性を有する請求項１記載の第１シリコーン組成物。
【請求項７】
第１シリコーン組成物が架橋構造を有し、第１シリコーン組成物の前記低い固形含量が、第１シリコーン組成物と同等の架橋構造を有して同等の架橋密度を有する第２シリコーン組成物の固形含量より少なくとも４０％低く、第１シリコーン組成物が２００，０００センチストーク超の粘性を有する請求項１記載の第１シリコーン組成物。
【請求項８】
シリコーン（Ｘ）は、
（Ｉ）以下の式：
ＭＨｎＤｏＤＨｐＭＨ２−ｎ
（式中、ＭＨ＝Ｒ１９Ｒ２０ＨＳｉＯ１／２、
Ｄ＝Ｒ２１Ｒ２２ＳｉＯ２／２及び
ＤＨ＝Ｒ２３ＨＳｉＯ２／２であり、
式中、Ｒ１９、Ｒ２０及びＲ２３は独立に１〜６０の炭素原子数の１価の炭化水素基又は水素であり、Ｒ２１及びＲ２２は独立に１〜６０の炭素原子数の１価の炭化水素基であり、化学量論を示す下付文字ｎ、ｏ及びｐは０又は正の数であり、但しｏは１０超の数であり、ｐは０〜２０の数であり、ｎは０〜２の数であり、但しｎ＋ｐは１〜２０である）を含む組成物並びに
（ＩＩ）アルケニルシクロアルキレンオキシド、の反応生成物を含んでいてもよい請求項１記載の第１シリコーン組成物。
【請求項９】
少なくとも１つのアルキルトリシロキサン（ｂ）材料が、式（Ａ）を有するポリ有機シロキサンのアルキル化から得られる請求項１記載の第１シリコーン組成物
ＭＤＨＭ          （Ａ）
（式中、Ｍ＝ＲＡＲＢＲＣＳｉＯ１／２及び
ＤＨ＝ＲＤＨＳｉＯ２／２であり、
式中、ＲＡ、ＲＢ、及びＲＣは独立に１〜６０の炭素原子数の１価の炭化水素基であり、ＲＤは１〜６０の炭素原子数の１価の炭化水素基又は水素である）。
【請求項１０】
少なくとも１つのアルキルトリシロキサン（ｂ）が以下の式を有する請求項１記載の第１シリコーン組成物
Ｍ’Ｄ＊ｒＭ
（式中、Ｍ又はＭ’＝Ｒ２４Ｒ２５Ｒ２６ＳｉＯ１／２及び
Ｄ＊＝Ｒ２７Ｒ２８ＳｉＯ２／２であり、
式中、各Ｒ２４、各Ｒ２５、及び各Ｒ２６は独立に１〜６０の炭素原子数の１価の炭化水素基であり、それによってＭ及びＭ’が異なってもよく、Ｒ２７及びＲ２８は独立に２〜６０の炭素原子数の１価の炭化水素基であり、化学量論を示す下付文字ｒは正の数であり、但しＤ＊のケイ素原子が水素、メチル及びポリエーテル基以外であるペンダント基を有し、ｒは１に等しい）。
【請求項１１】
少なくとも１つのアルキルトリシロキサンが、エチルトリシロキサン、オクチルトリシロキサン、ヘキシルトリシロキサン、及びそれらの組み合わせからなる群から選択される直鎖状アルキルトリシロキサンである請求項１記載の第１シリコーン組成物。
【請求項１２】
少なくとも１つのアルキルトリシロキサンが、１，１，１，３，５，５，５−ヘプタメチル−３−エチルトリシロキサン、１，１，１，３，５，５，５−ヘプタメチル−３−オクチルトリシロキサン、１，１，１，３，５，５，５−ヘプタメチル−３−ヘキシルトリシロキサン、オクタメチルトリシロキサン、３−ペンチル−１，１，１，３，５，５，５−ヘプタメチルトリシロキサン、１−ヘキシル−１，１，３，３，５，５，５−ヘプタメチルトリシロキサン、１，１，１，３，３，５，５−ヘプタメチル−５−オクチルトリシロキサン、１，１，１，３，５，５，５−ヘプタメチル−３−オクチルトリシロキサン、１，１，１，３，５，５，５−ヘプタメチル−３−ヘキシルトリシロキサン、１，１，３，３，５，５−ヘキサメチル−１，５−ジプロピルトリシロキサン、３−（１−エチルブチル）−１，１，１，３，５，５，５−ヘプタメチルトリシロキサン、１，１，１，３，５，５，５−ヘプタメチル−３−（１−メチルペンチル）トリシロキサン、１，５−ジエチル−１，１，３，３，５，５−ヘキサメチルトリシロキサン、１，１，１，３，５，５，５−ヘプタメチル−３−（１−メチルプロピル）トリシロキサン、３−（１，１−ジメチルエチル）−１，１，１，３，５，５，５−ヘプタメチルトリシロキサン、１，１，１，５，５，５−ヘキサメチル−３，３−ビス（１−メチルエチル）トリシロキサン、１，１，１，３，３，５，５−ヘキサメチル−１，５−ビス（１−メチルプロピル）トリシロキサン、１，５−ビス（１，１−ジメチルエチル）−１，１，３，３，５，５−ヘキサメチルトリシロキサン、３−（３，３−ジメチルブチル）−１，１，１，３，５，５，５−ヘプタメチルトリシロキサン、１，１，１，３，５，５，５−ヘプタメチル−３−（３−メチルブチル）トリシロキサン、１，１，１，３，５，５，５−ヘプタメチル−３−（３−メチルペンチル）トリシロキサン、１，１，１，３，５，５，５−ヘプタメチル−３−（２−メチルプロピル）トリシロキサン、１−ブチル−１，１，３，３，５，５，５−ヘプタメチルトリシロキサン、１，１，１，３，５，５，５−ヘプタメチル−３−プロピルトリシロキサン、３−イソヘキシル−１，１，１，３，５，５，５−ヘプタメチルトリシロキサン、１，３，５−トリエチル−１，１，３，５，５−ペンタメチルトリシロキサン、３−ブチル−１，１，１，３，５，５，５−ヘプタメチルトリシロキサン、３−ｔｅｒｔ−ペンチル−１，１，１，３，５，５，５−ヘプタメチルトリシロキサン、１，１，１，５，５，５−ヘキサメチル−３，３−ジプロピルトリシロキサン、３，３−ジエチル−１，１，１，５，５，５−ヘキサメチルトリシロキサン、１，５−ジブチル−１，１，３，３，５，５−ヘキサメチルトリシロキサン、１，１，１，５，５，５−ヘキサエチル−３，３−ジメチルトリシロキサン、３，３−ジブチル−１，１，１，５，５，５−ヘキサメチルトリシロキサン、３−エチル−１，１，１，３，５，５，５−ヘプタメチルトリシロキサン、３−ヘプチル−１，１，１，３，５，５，５−ヘプタメチルトリシロキサン、１−エチル−１，１，３，３，５，５，５−ヘプタメチルトリシロキサン、１，１，１，５，５，５−ヘキサメチル−３，３−ジエチルトリシロキサン、１，１，３，３，５，５−ヘキサメチル−１，５−ジエチルトリシロキサン、１，１，１，３，５，５，５−ヘプタメチル−３−ブチルトリシロキサン及びそれらの組み合わせからなる群から選択される直鎖状アルキルトリシロキサンである請求項１記載の第１シリコーン組成物。
【請求項１３】
請求項１、４、６、７又は１０に記載の第１シリコーン組成物から構成されるシリコーンゲル。
【請求項１４】
脱臭剤、発汗抑制剤、発汗抑制剤／デオドラント、シェービング剤、スキンローション、モイスチャライザー、トナー、入浴剤、クレンジング剤、ヘアケア用品、マニキュア、保護クリーム、カラーコズメ、芳香輸送剤、皮膚への塗布用医薬中の局所輸送用の薬物輸送システム及びそれらの組み合わせからなる群から選択される、請求項１３記載のシリコーンゲルを含むパーソナルケア調製物。
【請求項１５】
緩和剤、モイスチャライザー、湿潤剤、色素、被覆雲母、着色剤、香料、殺虫剤、防腐剤、酸化防止剤、抗菌剤、抗真菌剤、発汗抑制剤、洗顔料、ホルモン、酵素、医薬化合物、ビタミン、塩、電解質、アルコール、多価アルコール、紫外線吸収剤、植物エキス、界面活性剤、シリコーンオイル、有機油、ワックス、被膜形成剤、増粘剤、粒状充填剤、粘土及びそれらの組み合わせからなる群から選択されるパーソナルケア成分を更に含む請求項１４記載のパーソナルケア調製物。
【請求項１６】
架橋シリコーンポリマーネットワークであるシリコーンポリマーネットワーク及びアルキルトリシロキサンの組み合わせを含み、前記架橋シリコーンポリマーネットワークが前記アルキルトリシロキサンによって膨張して第１シリコーン組成物を形成し、前記第１シリコーン組成物が前記架橋シリコーンポリマーネットワーク及びアルキルトリシロキサン以外の直鎖状シリコーン液を含む第２シリコーン組成物に存在する固形含量よりも低い固形含量を有し、それにより第２シリコーン組成物及び第１シリコーン組成物が同等の粘度を有し、
前記架橋シリコーンポリマーネットワークが、
ＭａＭＨｂＭｖｉｃＭＥｄＤｅＤＨｆＤｖｉｇＤＥｈＴｉＴＨｊＴｖｉｋＴＥＬＱｍ
（式中、Ｍ＝Ｒ１Ｒ２Ｒ３ＳｉＯ１／２、
ＭＨ＝Ｒ４Ｒ５ＨＳｉＯ１／２、
Ｍｖｉ＝Ｒ６Ｒ７Ｒ８ＳｉＯ１／２、
ＭＥ＝Ｒ９Ｒ１０ＲＥＳｉＯ１／２、
Ｄ＝Ｒ１１Ｒ１２ＳｉＯ２／２、
ＤＨ＝Ｒ１３ＨＳｉＯ２／２、
ＤＶｉ＝Ｒ１４Ｒ１５ＳｉＯ２／２、
ＤＥ＝Ｒ１６ＲＥＳｉＯ２／２、
Ｔ＝Ｒ１７ＳｉＯ３／２、
ＴＨ＝ＨＳｉＯ３／２、
Ｔｖｉ＝Ｒ１８ＳｉＯ３／２、
ＴＥ＝ＲＥＳｉＯ３／２及び
Ｑ＝ＳｉＯ４／２であり、
式中、Ｒ１、Ｒ２、Ｒ３、Ｒ１１、Ｒ１２及びＲ１７は独立に１〜６０の炭素原子数の１価の炭化水素基であり、Ｒ４、Ｒ５及びＲ１３は独立に１〜６０の炭素原子数の１価の炭化水素基又は水素であり、Ｒ６は２〜１０の炭素原子数の一価の不飽和炭化水素基であり、Ｒ７及びＲ８は独立に１〜６０の炭素原子数の１価の炭化水素基であり、Ｒ１４は２〜１０の炭素原子数の一価の不飽和炭化水素基であり、Ｒ１５は１〜６０の炭素原子数の１価の炭化水素基であり、Ｒ１８は２〜１０の炭素原子数の一価の不飽和炭化水素基であり、Ｒ９、Ｒ１０及びＲ１６は独立に１〜６０の炭素原子数の１価の炭化水素基又はＲＥであり、各ＲＥは独立に１〜６０の炭素原子数のオキシラン部分を１つ以上含む１価の炭化水素基であり、化学量論を示す下付文字ａ、ｂ、ｃ、ｄ、ｅ、ｆ、ｇ、ｈ、ｉ、ｊ、ｋ、Ｌ、及びｍは、０又は正の数であり、但しａ＋ｂ＋ｃ＋ｄ＞１、ｄ＋ｈ＋Ｌ≧１及びｂ＋ｆ＋ｊ≧１である）
の反応生成物（ａ）によって形成されるポリエーテルシロキサン共重合体ネットワークである、
膨張した架橋シリコーンポリマーネットワーク組成物。
【請求項１７】
前記架橋シリコーンポリマーネットワークは、少なくとも１つのシリルヒドリドを含むシリコーン及び１〜６０の炭素原子数の１つ以上のオキシラン部分を有する少なくとも１つの１価の炭化水素基の自己反応の少なくとも１つによって形成される請求項１６記載の膨張した架橋シリコーンポリマーネットワーク組成物。
【請求項１８】
前記架橋シリコーンポリマーネットワークがポリエーテル架橋を含む三次元有機官能性ポリ有機シロキサンである請求項１６記載の膨張した架橋シリコーンポリマーネットワーク組成物。
【請求項１９】
前記ポリエーテル架橋を含む三次元有機官能性ポリ有機シロキサンがエポキシ官能性有機シロキサンの重合によって形成される請求項１８記載の膨張した架橋シリコーンポリマーネットワーク組成物。
【請求項２０】
（ａ）架橋シリコーンポリマーネットワーク及び
（ｂ）膨張量のアルキルトリシロキサン（ここで膨張量とは、反応生成物の体積を１．０１〜５０００倍にする量である。）
を混合することを含み、前記架橋シリコーンポリマーネットワークが前記アルキルトリシロキサンによって膨張して第１シリコーン組成物を形成し、前記第１シリコーン組成物が前記架橋シリコーンポリマーネットワーク及びアルキルトリシロキサン以外の直鎖状シリコーン液を含む第２シリコーン組成物に存在する固形含量より低い固形含量を有し、それにより第２シリコーン組成物及び第１シリコーン組成物は同等の粘度を有し、
前記架橋シリコーンポリマーネットワークが、
ＭａＭＨｂＭｖｉｃＭＥｄＤｅＤＨｆＤｖｉｇＤＥｈＴｉＴＨｊＴｖｉｋＴＥＬＱｍ
（式中、Ｍ＝Ｒ１Ｒ２Ｒ３ＳｉＯ１／２、
ＭＨ＝Ｒ４Ｒ５ＨＳｉＯ１／２、
Ｍｖｉ＝Ｒ６Ｒ７Ｒ８ＳｉＯ１／２、
ＭＥ＝Ｒ９Ｒ１０ＲＥＳｉＯ１／２、
Ｄ＝Ｒ１１Ｒ１２ＳｉＯ２／２、
ＤＨ＝Ｒ１３ＨＳｉＯ２／２、
ＤＶｉ＝Ｒ１４Ｒ１５ＳｉＯ２／２、
ＤＥ＝Ｒ１６ＲＥＳｉＯ２／２、
Ｔ＝Ｒ１７ＳｉＯ３／２、
ＴＨ＝ＨＳｉＯ３／２、
Ｔｖｉ＝Ｒ１８ＳｉＯ３／２、
ＴＥ＝ＲＥＳｉＯ３／２及び
Ｑ＝ＳｉＯ４／２であり、
式中、Ｒ１、Ｒ２、Ｒ３、Ｒ１１、Ｒ１２及びＲ１７は独立に１〜６０の炭素原子数の１価の炭化水素基であり、Ｒ４、Ｒ５及びＲ１３は独立に１〜６０の炭素原子数の１価の炭化水素基又は水素であり、Ｒ６は２〜１０の炭素原子数の一価の不飽和炭化水素基であり、Ｒ７及びＲ８は独立に１〜６０の炭素原子数の１価の炭化水素基であり、Ｒ１４は２〜１０の炭素原子数の一価の不飽和炭化水素基であり、Ｒ１５は１〜６０の炭素原子数の１価の炭化水素基であり、Ｒ１８は２〜１０の炭素原子数の一価の不飽和炭化水素基であり、Ｒ９、Ｒ１０及びＲ１６は独立に１〜６０の炭素原子数の１価の炭化水素基又はＲＥであり、各ＲＥは独立に１〜６０の炭素原子数の１つ以上のオキシラン部分を含む１価の炭化水素基であり、化学量論を示す下付文字ａ、ｂ、ｃ、ｄ、ｅ、ｆ、ｇ、ｈ、ｉ、ｊ、ｋ、Ｌ、及びｍは０又は正の数であり、但しａ＋ｂ＋ｃ＋ｄ＞１、ｄ＋ｈ＋Ｌ≧１及びｂ＋ｆ＋ｊ≧１である）の反応生成物から形成されるポリエーテルシロキサン共重合体ネットワークである、
第１シリコーン組成物の調製方法。
【請求項２１】
前記架橋シリコーンポリマーネットワーク（ａ）が少なくとも１つのシリルヒドリドを含むシリコーン及び１〜６０の炭素原子数の１つ以上のオキシラン部分を有する少なくとも１つの１価の炭化水素基の自己反応の少なくとも１つによって形成される請求項２０記載の方法。
【請求項２２】
前記架橋シリコーンポリマーがポリエーテル架橋を含む三次元有機官能性ポリ有機シロキサンである請求項２０記載の方法。
【請求項２３】
ポリエーテル架橋を含む前記三次元有機官能性ポリ有機シロキサンが、エポキシ官能性有機シロキサンの重合によって形成される請求項２２記載の方法。
【請求項２４】
第１シリコーン組成物が架橋構造を有し、第１シリコーン組成物の前記低い固形含量が、第１シリコーン組成物と同等の架橋構造及び同等の架橋密度を有する第２シリコーン組成物の固形含量よりも少なくとも１０％低く、第１シリコーン組成物が１００，０００センチストークス超の粘性を有する請求項２０記載の方法。
【請求項２５】
第１シリコーン組成物が架橋構造を有し、第１シリコーン組成物の前記低い固形含量が、第１シリコーン組成物と同等の架橋構造及び同等の架橋密度を有する第２シリコーン組成物の固形含量よりも少なくとも２５％低く、第１シリコーン組成物が１５０，０００センチストークス超の粘性を有する請求項２０記載の方法。
【請求項２６】
第１シリコーン組成物が架橋構造を有し、第１シリコーン組成物の前記低い固形含量が、第１シリコーン組成物と同等の架橋構造及び同等の架橋密度を有する第２シリコーン組成物の固形含量よりも少なくとも４０％低く、第１シリコーン組成物が２００，０００センチストークス超の粘性を有する請求項２０記載の方法。
【請求項２７】
少なくとも１つのアルキルトリシロキサン（ｂ）が以下の式を有する請求項２０記載の方法
Ｍ’Ｄ＊ｒＭ
（式中、Ｍ又はＭ’＝Ｒ２４Ｒ２５Ｒ２６ＳｉＯ１／２及び
Ｄ＊＝Ｒ２７Ｒ２８ＳｉＯ２／２
式中、各Ｒ２４、各Ｒ２５及び各Ｒ２６は独立に１〜６０の炭素原子数の１価の炭化水素基であり、それによってＭ及びＭ’が異なってもよく、Ｒ２７及びＲ２８は独立に２〜６０の炭素原子数の１価の炭化水素基であり、化学量論を示す下付文字ｒは正の数であり、但しＤ＊のケイ素原子は水素、メチル及びポリエーテル基以外のペンダント基を有し、ｒは１に等しい）。
【請求項２８】
更に、架橋シリコーンポリマーネットワーク（ａ）が、少なくとも１つの第１液成分の存在下で調製され、その後膨張し、前記架橋シリコーンポリマーネットワーク（ａ）を膨張することは、少なくとも１つの第１液成分の存在下で調製された前記架橋シリコーンポリマーネットワーク（ａ）を少なくとも１つの第２液成分で希釈することを含み、但し、少なくとも１つの第１液成分及び／又は少なくとも１つの第２液成分がアルキルトリシロキサン（ｂ）である請求項２０記載の方法。
【請求項２９】
請求項２０、２７又は２８に記載の方法で調製される、第１シリコーン組成物から構成されるシリコーンゲル。
【請求項３０】
脱臭剤、発汗抑制剤、発汗抑制剤／デオドラント、シェービング剤、スキンローション、モイスチャライザー、トナー、入浴剤、クレンジング剤、ヘアケア用品、マニキュア、保護クリーム、カラーコズメ、芳香輸送剤、皮膚への塗布用医薬中の局所輸送用の薬物輸送システム及びそれらの組み合わせからなる群から選択される、請求項２０又は２７に記載の方法で調製される第１シリコーン組成物を含むパーソナルケア調製物。
【請求項３１】
緩和剤、モイスチャライザー、湿潤剤、色素、被覆雲母、着色剤、香料、殺虫剤、防腐剤、酸化防止剤、抗菌剤、抗真菌剤、発汗抑制剤、洗顔料、ホルモン、酵素、医薬化合物、ビタミン、塩、電解質、アルコール、多価アルコール、紫外線吸収剤、植物エキス、界面活性剤、シリコーンオイル、有機油、ワックス、被膜形成剤、増粘剤、粒状充填剤、粘土及びそれらの組み合わせからなる群から選択されるパーソナルケア成分を更に含む請求項３０記載のパーソナルケア調製物。
【請求項３２】
架橋シリコーンポリマーネットワークであるシリコーンポリマーネットワーク及びアルキルトリシロキサンを混合することを含み、前記架橋シリコーンポリマーネットワークが前記アルキルトリシロキサンによって膨張して第１シリコーン組成物を形成し、前記第１シリコーン組成物が前記架橋シリコーンポリマーネットワーク及びアルキルトリシロキサン以外の直鎖状シリコーン液を含む第２シリコーン組成物に存在する固形含量より低い固形含量を有し、それにより第２シリコーン組成物及び第１シリコーン組成物が同等の粘度を有し、
前記架橋シリコーンポリマーネットワークが、
ＭａＭＨｂＭｖｉｃＭＥｄＤｅＤＨｆＤｖｉｇＤＥｈＴｉＴＨｊＴｖｉｋＴＥＬＱｍ
（式中、Ｍ＝Ｒ１Ｒ２Ｒ３ＳｉＯ１／２、
ＭＨ＝Ｒ４Ｒ５ＨＳｉＯ１／２、
Ｍｖｉ＝Ｒ６Ｒ７Ｒ８ＳｉＯ１／２、
ＭＥ＝Ｒ９Ｒ１０ＲＥＳｉＯ１／２、
Ｄ＝Ｒ１１Ｒ１２ＳｉＯ２／２、
ＤＨ＝Ｒ１３ＨＳｉＯ２／２、
ＤＶｉ＝Ｒ１４Ｒ１５ＳｉＯ２／２、
ＤＥ＝Ｒ１６ＲＥＳｉＯ２／２、
Ｔ＝Ｒ１７ＳｉＯ３／２、
ＴＨ＝ＨＳｉＯ３／２、
Ｔｖｉ＝Ｒ１８ＳｉＯ３／２、
ＴＥ＝ＲＥＳｉＯ３／２及び
Ｑ＝ＳｉＯ４／２であり、
式中、Ｒ１、Ｒ２、Ｒ３、Ｒ１１、Ｒ１２及びＲ１７は独立に１〜６０の炭素原子数の１価の炭化水素基であり、Ｒ４、Ｒ５及びＲ１３は独立に１〜６０の炭素原子数の１価の炭化水素基又は水素であり、Ｒ６は２〜１０の炭素原子数の一価の不飽和炭化水素基であり、Ｒ７及びＲ８は独立に１〜６０の炭素原子数の１価の炭化水素基であり、Ｒ１４は２〜１０の炭素原子数の一価の不飽和炭化水素基であり、Ｒ１５は１〜６０の炭素原子数の１価の炭化水素基であり、Ｒ１８は２〜１０の炭素原子数の一価の不飽和炭化水素基であり、Ｒ９、Ｒ１０及びＲ１６は独立に１〜６０の炭素原子数の１価の炭化水素基又はＲＥであり、各ＲＥは独立に１〜６０の炭素原子数のオキシラン部分を１つ以上含む１価の炭化水素基であり、化学量論を示す下付文字ａ、ｂ、ｃ、ｄ、ｅ、ｆ、ｇ、ｈ、ｉ、ｊ、ｋ、Ｌ、及びｍは、０又は正の数であり、但しａ＋ｂ＋ｃ＋ｄ＞１、ｄ＋ｈ＋Ｌ≧１及びｂ＋ｆ＋ｊ≧１である）の反応生成物（ａ）によって形成されるポリエーテルシロキサン共重合体ネットワークである、
膨張した架橋シリコーンポリマーネットワーク組成物を調製する方法。
【請求項３３】
前記架橋シリコーンポリマーネットワークが、少なくとも１つのシリルヒドリドを含むシリコーン及び１〜６０の炭素原子数の１つ以上のオキシラン部分を含む少なくとも１つの１価の炭化水素基の自己反応の少なくとも１つによって形成される請求項３２記載の方法。
【請求項３４】
前記架橋シリコーンポリマーネットワークは、ポリエーテル架橋を含む三次元有機官能性ポリ有機シロキサンである請求項３２記載の方法。
【請求項３５】
前記ポリエーテル架橋を含む三次元有機官能性ポリ有機シロキサンがエポキシ官能性有機シロキサンの重合の結果形成される請求項３４記載の方法。
【発明の詳細な説明】
【技術分野】
【０００１】
本発明は膨張性シリコーンポリマー組成物、その調製方法及びそれを用いたパーソナルケア調製物に関する。
【背景技術】
【０００２】
パーソナルケア産業は、性能及び適合性プロフィールを有する各成分と共に、幾つかの成分の混合物を主成分とした多くの性能を有する製品を供給している。そのような成分を使用することにより、特定の最終製品に対して重要若しくは望ましい特性を付与することができる。１つの望ましい特性は、絹の感触を提供する能力である。この特性は製剤への環状シロキサンの使用に由来する。絹の感触に加えて、シリコーンゲル類において使用する環状シロキサンに使用により、同時に高い粘性を製品に付与することができ、それは様々な製品にとって望ましいと考えられる。環状シロキサンが所望の感触特徴を提供するにもかかわらず、それらは低い粘性を有する（非常に流動可能な液体である）。すなわち、それらは製剤中で維持させるのが困難であり、特定の用途で使われる場合、むしろ分離し、所定の容器から流出するか、又は皮膚を伝って流れる性質を有する。更に望ましい特性としては、絹のような触感、滑らかで速乾性の、残余感の少ない特性、並びに低い移動性などが挙げられる。
【０００３】
環状シロキサンはそれらの性能及び適合性プロフィールに関して限界を有する。上記の様々な望ましい特性を有する、所望の性能及び／又は適合性プロフィールを得ることは、環状シロキサンを用いた場合、決して容易ではない。特定の用途では、環状シロキサンを用いても達成できない、様々な性能及び／又は適合性プロフィールが必要となる場合もある。
【０００４】
特定の性能及び／又は適合性プロフィールを提供することに加えて、環状シロキサンはシリコーンポリマーの有効な膨張を提供する。環状シロキサンに加えて、直鎖状シロキサン液を用いることによりシリコーンポリマーを膨張させ、様々な性能及び／又は適合性プロフィールが提供され、様々なエンドユーズにおいて、環状シロキサンは有用である。これらの直鎖状シロキサン液は、平衡プロセスを介して調製され、分子量の一定の分布を有する。残念なことに今まで、直鎖状シロキサンの使用は、所望の粘度を得るためには非常に高濃度のシリコーンポリマー（固体）の使用を必要とし、それは環状シロキサンの使用により可能であった。しかしながら多量の固体を使用することは処理及びコストにとり有利ではない。加えて、多量の固体を使用することにより、皮膚上で調製物の「ダマ」が形成されることもあり、それにより触感が悪化する。
【発明の開示】
【発明が解決しようとする課題】
【０００５】
本発明の発明者らは鋭意研究の結果、１つの具体的実施形態として、膨張した架橋シリコーンポリマー網状組成物を見出すに至った。この膨張した架橋シリコーンポリマー網状組成物は、シリコーンポリマー網状組成物と直鎖状有機シロキサンとのユニークな組合せを含んでなり、望ましい粘性及び固形含量を有する。
【課題を解決するための手段】
【０００６】
すなわち、一実施形態では、膨張した第１の架橋シリコーンポリマー網状組成物の提供に関する。当該組成物は、
ａ）反応生成物：
ＭａＭＨｂＭｖｉｃＭＥｄＤｅＤＨｆＤｖｉｇＤＥｈＴｉＴＨｊＴｖｉＫＴＥＬＱｍ
（式中、Ｍ＝Ｒ１Ｒ２Ｒ３ＳｉＯ１／２、
ＭＨ＝Ｒ４Ｒ５ＨＳｉＯ１／２、
Ｍｖｉ＝Ｒ６Ｒ７Ｒ８ＳｉＯ１／２、
ＭＥ＝Ｒ９Ｒ１０ＲＥＳｉＯ１／２、
Ｄ＝Ｒ１１Ｒ１２ＳｉＯ２／２、
ＤＨ＝Ｒ１３ＨＳｉＯ２／２、
ＤＶｉ＝Ｒ１４Ｒ１５ＳｉＯ２／２、
ＤＥ＝Ｒ１６ＲＥＳｉＯ２／２、
Ｔ＝Ｒ１７ＳｉＯ３／２、
ＴＨ＝ＨＳｉＯ３／２、
Ｔｖｉ＝Ｒ１８ＳｉＯ３／２、
ＴＥ＝ＲＥＳｉＯ３／２及び
Ｑ＝ＳｉＯ４／２であり、
Ｒ１、Ｒ２、Ｒ３、Ｒ１１、Ｒ１２及びＲ１７は独立に１〜６０の炭素原子数の一価の炭化水素基であり、Ｒ４、Ｒ５及びＲ１３は独立に１〜６０の炭素原子数の一価の炭化水素基又は水素であり、Ｒ６は２〜１０の炭素原子数の一価の不飽和炭化水素基であり、Ｒ７及びＲ８は独立に１〜６０の炭素原子数の一価の炭化水素基であり、Ｒ１４は２〜１０の炭素原子数の一価の不飽和炭化水素基であり、Ｒ１５は１〜６０の炭素原子数の一価の炭化水素基であり、Ｒ１８は２〜１０の炭素原子数の一価の不飽和炭化水素基であり、Ｒ９、Ｒ１０及びＲ１６は独立に、１〜６０の炭素原子数の一価の炭化水素基又はＲＥであり、各ＲＥは独立に１〜６０の炭素原子数の１つ以上のオキシラン部分を含む一価の炭化水素基であり、化学量論を示す下付文字ｂ、ｃ、ｄ、ｅ、ｆ、ｇ、ｈ、ｉ、ｊ、ｋ、Ｌ及びｍは、ゼロ又は正の数であり、但しａ＋ｂ＋ｃ＋ｄ＞１、ｄ＋ｈ＋Ｌ≧１及びｂ＋ｆ＋ｊ≧１である）と、
ｂ）膨張量のアルキルトリシロキサンとを含んでなり、
前記反応生成物が前記アルキルトリシロキサンによって膨張する第１シリコーン組成物を形成し、前記第１シリコーン組成物が、前記反応生成物及びアルキルトリシロキサン以外の直鎖状シリコーン液を含んでなる第２シリコーン組成物に存在する固形含量より低い固形含量を有し、それにより、第２シリコーン組成物と第１シリコーン組成物が同等の粘度を有する、第１シリコーン組成物である。
【０００７】
他の実施形態では、前記反応生成物（ａ）と、前記膨張量のアルキルトリシロキサン（ｂ）を混合することを含んでなる前記第１シリコーン組成物の調製方法に関する。
【発明を実施するための最良の形態】
【０００８】
一実施形態では、発明者らは、アルキルトリシロキサンを用いて反応生成物（ａ）を膨張させることにより、低い固形含量を有する第１の膨張した架橋シリコーンポリマー網状組成物（第１シリコーン組成物）が得られることを発見した。
【０００９】
本発明では、トリシロキサンの用語は、具体的なトリシロキサンのことを指す場合もあり、また集合的にテトラシロキサン、ペンタシロキサンなどの、高分子量を有する公知の高いＤ繰り返し単位を有する直鎖状シロキサン、又は低分子量の公知の直鎖状シロキサン（例えばジシロキサン）を指す場合もある。かかる高分子量若しくは低分子量の直鎖状シロキサンは本願明細書で定義されるように、一定の粘性の現象学的な特性及びパラメータ又は容積が基準を満たす限り累積的に使用されてもよい。
【００１０】
本発明の用語「ポリ有機シロキサン」及び「有機ポリシロキサン」は同義的に用いられる。
【００１１】
用語「センチストークス」は、本発明では２５℃における数値であることに留意すべきである。
【００１２】
本願明細書に記載の全ての具体的な数値範囲は、その間の全ての部分範囲を包含することに留意すべきである。
【００１３】
全ての％範囲は、特に明記しない限り、第１シリコーン組成物の合計重量に対する重量％であることに留意すべきである。
【００１４】
本発明の用語「反応生成物（ａ）」とは、相互に連結したポリシロキサンチェーンを含んでなる、３次元的に伸長した構造を意味する。一実施形態では、反応生成物（ａ）は、架橋反応生成物（ａ）が生成する結果として存在する反応生成物（ａ）の割れ目の中に少なくとも１つの液成分を含む。本願明細書において用語「割れ目」は、反応生成物（ａ）に関して、反応生成物（ａ）の中で空間（すなわち反応生成物（ａ）のポリシロキサン鎖のすきま）を意味する用語として使用する。
【００１５】
一実施形態では、反応生成物（ａ）は、前記液成分に不溶性であるが、前記液成分によって膨張できる架橋シリコーンポリマー網状構造である。反応生成物（ａ）に存在する架橋の量は、液成分中の反応生成物（ａ）により示される膨張の程度に関して特徴づけられうる。一実施形態では、反応生成物（ａ）の架橋構造は、反応生成物（ａ）が低分子量のシリコーン液によって膨張できるのに効果的なものであり、より詳しくは、その最初の体積に対して約１．０１〜約５０００倍、より好適には約２〜約１０００倍、最も好適には約５〜約５００倍の体積まで膨張するものである。他の具体的実施形態では、反応生成物（ａ）の最初の体積は、例えば、本願明細書に記載の第１シリコーン組成物に存在する全ての液成分を抽出若しくは蒸発させ、最初の体積（すなわち液成分がない場合の反応生成物（ａ）の量）を残すことにより測定できる。
【００１６】
他の具体的実施形態では、反応生成物（ａ）は、膨張性架橋シリコーンポリマー網状構造ゲル（より詳しくは上記の体積に膨張できる膨張性架橋シリコーンポリマー網状構造ゲル）である。本願明細書に記載の全てのゲルがエポキシ官能性有機シロキサンの重合の後に形成され、ポリエーテルシロキサン共重合体ネットワークを形成することに留意すべきであり、それは当業者に公知であり、米国特許第６５３１５４０号に記載されている（その全内容を本発明に援用する）。
【００１７】
一実施形態では、固体は通常、本願明細書に記載の第１シリコーン組成物の液成分によって膨張するあらゆる粒子として定義することができる。一実施形態では、本願明細書に記載の第１シリコーン組成物の液成分によって膨張した粒子は、反応生成物（ａ）の粒子である。他の実施形態では、上記したように、特定の用途では第２シリコーン組成物より低い固体含量の第１シリコーン組成物を必要とし、その一方で、所望の粘性を更に維持する。一実施形態では、固形含量は、第１シリコーン組成物からの全ての液成分の蒸発又は抽出により測定され、第１シリコーン組成物の合計重量に対する重量％として記載する。一実施形態では、固形含量は、反応生成物（ａ）及びアルキルトリシロキサン以外の直鎖状シリコーン液を含んでなる第２シリコーン組成物のそれより低い固形含量であってもよい。一実施形態では、固体レベルは、１５０℃でオーブンの加熱によって、液成分の蒸発で測定することができる。
【００１８】
本明細書で用いられる所望の粘性は、本願明細書に記載の第１シリコーン組成物の使用によって適宜調節できる。一実施形態では、本願明細書に記載の第１シリコーン組成物をパーソナルケア調製物に用いることが可能である。パーソナルケア調製物を、特定のパーソナルケア調製物にとって望ましい任意の粘性とすることができる。
【００１９】
本発明の架橋密度は、ポリシロキサン鎖間の架橋結合の程度を定義するために用いる。すなわち、「低い」架橋密度とは、ポリ有機シロキサン鎖間に多くの隙間を有するゆるい架橋構造を意味し、「高い」架橋密度とは、より少ないポリ有機シロキサン鎖間の隙間を有するきつい架橋構造を意味する。本発明の架橋構造は、相互に連結したポリエーテルシロキサン共重合体鎖を含んでなる３次元的に伸長する構造を意味する。高い架橋密度を有する架橋ポリマーは、適合性を有する溶媒の存在下で著しく膨張せず、多くの溶媒を吸収しない。
【００２０】
本発明の一実施形態では、第１シリコーン組成物は、アルキルトリシロキサン（例えば非限定的な例として環状シロキサン）以外を含んでなる第２シリコーン組成物のそれより低い固形含量を有してもよい。
【００２１】
他の具体的実施形態では、第１シリコーン組成物が、所定の架橋構造及び所定の架橋密度を有し、第１シリコーン組成物の前記低い固形含量が、第１シリコーン組成物と同等の架橋構造を有して同等の架橋密度を有する第２シリコーン組成物の固形含量より少なくとも約１０％低く、第１シリコーン組成物が約１００，０００センチストークス超の粘性を有する、請求項１記載の第１シリコーン組成物に関する。
【００２２】
他の具体的実施形態では、第１シリコーン組成物が、所定の架橋構造及び所定の架橋密度を有し、第１シリコーン組成物の前記低い固形含量が、第１シリコーン組成物と同等の架橋構造を有して同等の架橋密度を有する第２シリコーン組成物の固形含量より少なくとも約２５％低く、第１シリコーン組成物が約１５０，０００センチストークス超の粘性を有する、請求項１記載の第１シリコーン組成物の提供に関する。
【００２３】
他の具体的実施形態では、第１シリコーン組成物が、所定の架橋構造及び所定の架橋密度を有し、第１シリコーン組成物の前記低い固形含量が、第１シリコーン組成物と同等の架橋構造を有して同等の架橋密度を有する第２シリコーン組成物の固形含量より少なくとも約４０％低く、第１シリコーン組成物が約２００，０００センチストークス超の粘性を有する、請求項１記載の第１シリコーン組成物。
【００２４】
他の一実施形態では、膨張性架橋シリコーンポリマー網状組成物に関して上記した粘度は、上記したいずれかの固形含量により得られる。
【００２５】
一実施形態では、反応生成物（ａ）が上記の通りの膨張性体積に膨張できる場合、反応生成物（ａ）はいかなる公知の若しくは市販の反応生成物（ａ）であってもよい。他の具体的実施形態では、反応生成物（ａ）は有機ポリシロキサンである。更に更なる具体的実施形態では、反応生成物（ａ）は、ポリエーテル架橋を含む三次元有機官能性ポリ有機シロキサンであってもよい。更なる具体的実施形態では、ポリエーテル架橋を含む前記三次元有機官能性ポリ有機シロキサンは、エポキシ官能性有機シロキサンの重合の結果として形成されうる。
【００２６】
更に他の具体的実施形態では、１つ以上の有機ポリシロキサンの有機基は、通常かかるポリマーと結合するいかなる有機基であってもよく、限定されないが、通常、１〜約６０の炭素原子数のアルキル基（例えばメチル、エチル、プロピル基）、シクロアルキル基（例えばシクロヘキシル、シクロヘプチル、シクロオクチル基）、単環式アリール基（例えばフェニル、メチルフェニル、エチルフェニル基）、アルケニル基（例えばビニル及びアリル基）、アルキレンオキシド基（例えばエチレンオキシド、プロピレンオキシド及びそれらの混合物）、及び３，３，３トリフルオロプロピル基などのハロアルキル基から選択される。より多くの具体的実施形態では、有機基は、１〜８の炭素原子数のアルキル基であって、最も好適にはメチル基である。一実施形態では、ポリ有機シロキサンはポリマー中に若干のヒドロキシル基を有する。一実施形態では、有機ポリシロキサン中の有機基は、米国特許第６５３１５４０号（全開示内容を本発明に援用する）に記載されているいかなる有機官能基であってもよい。米国特許第６５３１５４０号に記載されている炭化水素基に関する命名法は、本明細書で用いられる有機基と同等であると考えられ、すなわち米国特許第６５３１５４０号に記載のいかなる炭化水素基も本発明にかかる有機基として用いることができ、ゆえに米国特許第６５３１５４０号に記載の炭化水素基に関する命名法と、本願明細書に係る有機基とは同義的に用いられる。一実施形態では、本願明細書に記載のいかなる有機基も前記有機ポリシロキサンに存在してもよく、又は有機化合物（例えば限定されないがα−オレフィン）との反応により前記有機ポリシロキサン上に付与してもよいことに留意すべきである。
【００２７】
一実施形態では、反応生成物（ａ）は以下一般式で表されてもよい：
ＭａＭＨｂＭｖｉｃＭＥｄＤｅＤＨｆＤｖｉｇＤＥｈＴｉＴＨｊＴｖｉＫＴＥＬＱｍ
（式中、Ｍ＝Ｒ１Ｒ２Ｒ３ＳｉＯ１／２、
ＭＨ＝Ｒ４Ｒ５ＨＳｉＯ１／２、
Ｍｖｉ＝Ｒ６Ｒ７Ｒ８ＳｉＯ１／２、
ＭＥ＝Ｒ９Ｒ１０ＲＥＳｉＯ１／２、
Ｄ＝Ｒ１１Ｒ１２ＳｉＯ２／２、
ＤＨ＝Ｒ１３ＨＳｉＯ２／２、
ＤＶｉ＝Ｒ１４Ｒ１５ＳｉＯ２／２、
ＤＥ＝Ｒ１６ＲＥＳｉＯ２／２、
Ｔ＝Ｒ１７ＳｉＯ３／２、
ＴＨ＝ＨＳｉＯ３／２、
Ｔｖｉ＝Ｒ１８ＳｉＯ３／２、
ＴＥ＝ＲＥＳｉＯ３／２及び
Ｑ＝ＳｉＯ４／２であり、
Ｒ１、Ｒ２、Ｒ３、Ｒ１１、Ｒ１２及びＲ１７は独立に１〜６０の炭素原子数の一価の炭化水素基であり、Ｒ４、Ｒ５及びＲ１３は独立に１〜６０の炭素原子数の一価の炭化水素基又は水素であり、Ｒ６は２〜１０の炭素原子数の一価の不飽和炭化水素基であり、Ｒ７及びＲ８は独立に１〜６０の炭素原子数の一価の炭化水素基であり、Ｒ１４は２〜１０の炭素原子数の一価の不飽和炭化水素基であり、Ｒ１５は１〜６０の炭素原子数の一価の炭化水素基であり、Ｒ１８は２〜１０の炭素原子数の一価の不飽和炭化水素基であり、Ｒ９、Ｒ１０及びＲ１６は独立に、１〜６０の炭素原子数の一価の炭化水素基又はＲＥであり、各ＲＥは独立に１〜６０の炭素原子数の１つ以上のオキシラン部分を含む一価の炭化水素基であり、化学量論を示す下付文字ｂ、ｃ、ｄ、ｅ、ｆ、ｇ、ｈ、ｉ、ｊ、ｋ、Ｌ及びｍは、ゼロ又は正の数であり、但しａ＋ｂ＋ｃ＋ｄ＞１、ｄ＋ｈ＋Ｌ≧１及びｂ＋ｆ＋ｊ≧１である）。他の実施形態では、前記反応生成物（ａ）及び前記膨張量のアルキルトリシロキサン（ｂ）を混合することを含んでなる、前記第１シリコーン組成物の調製方法に関する。
【００２８】
本発明の更なる具体的実施形態では、上記の式ＭａＭＨｂＭｖｉｃＭＥｄＤｅＤＨｆＤｖｉｇＤＥｈＴｉＴＨｊＴｖｉｋＴＥＬＱｍの反応生成物（ａ）は、式（Ｉ）の反応生成物：
ＭＨｎＤｏＤＨｐＭＨ２−ｎ
（式中、ＭＨ＝Ｒ１９Ｒ２０ＨＳｉＯ１／２、Ｄ＝Ｒ２１Ｒ２２ＳｉＯ２／２及びＤＨ＝Ｒ２３ＨＳｉＯ２／２であり、Ｒ１９、Ｒ２０及びＲ２３は独立に、１〜６０の炭素原子数の一価の炭化水素基又は水素であり、Ｒ２１及びＲ２２は独立に、１〜６０の炭素原子数の一価の炭化水素基であり、化学量論を示す下付文字ｎ、ｏ及びｐはゼロ又は正の数であり、但しｏは１０超の数であり、ｐは０〜約２０の数であり、ｎは０〜２の数であり、但しｎ＋ｐは１〜約２０である）と、
（ＩＩ）アルケニルシクロアルキレンオキシド（限定されないが例えば酸化ビニルシクロヘキセン）と、
（ＩＩＩ）α−オレフィンフラクション（例えばシェブロン社製のＡｌｐｈａ  Ｏｌｅｆｉｎ  Ｇｕｌｆｔｅｎｅ  Ｃ３０＋又はＩｎｎｏｖｅｎｅ社製のＣ１６−１８αオレフィン）と、
（ＩＶ）直鎖状シロキサン及び任意に環状シロキサン（直鎖状シロキサンがアルキルトリシロキサン、限定されないが特にヘプタメチルエチルトリシロキサンなどのエチルトリシロキサン（ＥＴＳ）、限定されないがヘプタメチルオクチルトリシロキサンなどのオクチルトリシロキサン（ＯＴＳ）、限定されないがヘプタメチルヘキシルトリシロキサンなどのヘキシルトリシロキサン、及び他のあらゆるアルキルトリシロキサン）と、
（Ｖ）プラチナ触媒（より詳しくは）などの触媒（限定されないがカールシュテット触媒などの白金触媒）と、
（ＶＩ）エポキシド重合触媒（例えば液成分（例えば限定されないがエチルトリシロキサン及び任意にデカメチルシクロペンタシロキサン）中において、限定されないがＭＤＨ５０ＭなどのＳｉ−Ｈ結合含有化合物とプラチナとの相互作用で生じる）と、
（ＶＩＩ）残余のＳｉ−Ｈ官能基のクエンチング剤（例えば限定されないがＣ１６−１８αオレフィン）を含んでなってもよい。
【００２９】
本発明の他の具体的実施形態では、以下の式の反応生成物（ａ）
ＭａＭＨｂＭｖｉｃＭＥｄＤｅＤＨｆＤｖｉｇＤＥｈＴｉＴＨｊＴｖｉｋＴＥＬＱｍは、
（Ｉ）式  ＭＨＤ１３３ＤＨ２．５ＭＨで表される反応生成物と、
（ＩＩ）酸化ビニルシクロヘキセンと、
（ＩＩＩ）シェブロン社製のＡｌｐｈａ  Ｏｌｅｆｉｎ  Ｇｕｌｆｔｅｎｅ  Ｃ３０＋と、
（ＩＶ）ＥＴＳ及び任意にデカメチルシクロペンタシロキサンと、
（Ｖ）白金触媒（カールシュテット触媒）溶液と、
（ＶＩ）ＥＴＳ中のＭＤＨ５０Ｍ及び任意にデカメチルシクロペンタシロキサンと、
（ＶＩＩ）Ｃ１６−１８αオレフィンを更に含んでなってもよい。
【００３０】
更なる具体的実施形態では、化合物（Ｉ）はエポキシ官能性ポリ有機シロキサン（例えば上記のエポキシ官能性ポリ有機シロキサン）を更に含んでなる。
【００３１】
一実施形態では、反応生成物（ａ）は２つ以上の架橋シリコーンポリマー、好適には２つ以上の三次元架橋シリコーンポリマー、最も好適には２つ以上のエポキシ官能性架橋ポリオルガノシロキサンを含んでなってもよく、当該エポキシ官能性ポリ有機シロキサンの有機基は、少なくとも１つのエポキシ官能基に加えて、上記の有機基を含んでなってもよい。
【００３２】
一実施形態では、「膨張量」とは、本願明細書に記載の反応生成物（ａ）の体積の増加を提供できる量のことを指す。
【００３３】
一実施形態では、アルキルトリシロキサンが第１シリコーン組成物の上記の低い固形含量及び望ましい粘性を提供する限り、上記の液成分は、いかなる公知若しくは市販のアルキルトリシロキサンであってもよい。一実施形態では、アルキルトリシロキサン（ｂ）はアルキル置換されたトリシロキサンである。一実施形態では、用語「アルキル」とは、飽和の直鎖状若しくは分岐状の一価の炭化水素を意味する。具体的実施形態では、一価のアルキル基は、基あたり１〜６０の炭素原子を含んでなる、直鎖状若しくは分岐状のアルキル基から選択され、非限定的な例としてメチル、エチル、プロピル、イソプロピル、ｎ−ブチル、イソブチル、ｓｅｃ−ブチル、ｔｅｒｔ−ブチル、ペンチル、ヘキシル、ヘプチル、デシル及びドデシル基が挙げられる。他の具体的実施形態では、以下の式（Ａ）のポリ有機シロキサンのアルキル化から生じる高純度材料である直鎖状アルキルトリシロキサンであるアルキルトリシロキサン（ｂ）の提供に関する。
ＭＤＨＭ      （Ａ）
（式中、Ｍ＝ＲＡＲＢＲｃＳｉＯ１／２及びＤＨ＝ＲＤＨＳｉＯ２／２であり、ＲＡ、ＲＢ及びＲｃは独立に１〜６０の炭素原子数の一価の炭化水素基であり、ＲＤは１〜６０の炭素原子数の一価の炭化水素基又は水素である。）
一実施形態では、本願明細書において記載する高純度材料とは、実質的に式（Ａ）のアルキル化ポリ有機シロキサンから構成される材料として定義される。本発明の具体的実施形態では、式（Ａ）を有するポリ有機シロキサンのアルキル化は、式（Ａ）を有するポリ有機シロキサンと、アルケン化合物（例えばエチレン）との反応により実施できる。更なる具体的実施形態では、高純度材料は、高純度材料の合計重量に対して式（Ａ）のアルキル化ポリ有機シロキサンを約９０重量％超で含有する。更なる具体的実施形態では、高純度材料は、高純度材料の合計重量に対して、式（Ａ）のアルキル化ポリ有機シロキサンを約９５重量％超で含有する。最も好適な実施形態では、高純度材料は、高純度材料の合計重量に対して、式（Ａ）のアルキル化ポリ有機シロキサンを約９７重量％超で含有する。本発明の他の一実施形態では、少なくとも１つのアルキルトリシロキサン（ｂ）は、いかなる従来公知の方法によっても形成することができる。
【００３４】
一実施形態では、少なくとも１つのアルキルトリシロキサン（ｂ）は、以下の式で表される。
Ｍ’Ｄ＊ｒＭ
（式中、Ｍ又はＭ’＝Ｒ２４Ｒ２５Ｒ２６ＳｉＯ１／２及びＤ＊＝Ｒ２７Ｒ２８ＳｉＯ２／２であり、各Ｒ２４、各Ｒ２５及び各Ｒ２６は独立に、１〜６０の炭素原子数の一価の炭化水素基であって、それによってＭ及びＭ’が異なってもよく、Ｒ２７及びＲ２８は独立に、２〜６０の炭素原子数の一価の炭化水素基であり、化学量論を示す下付文字ｒは正の数であり、但しＤ＊のケイ素原子が水素、メチル及びポリエーテル基以外であるペンダント基を有し、ｒは１に等しい。）
【００３５】
１つの具体例では、アルキルトリシロキサン（ｂ）としては、限定されないがエチルトリシロキサン（例えば限定されないが１，１，１，３，５，５，５−ヘプタメチル−３−エチルトリシロキサン）、オクチルトリシロキサン（例えば限定されないが１，１，１，３，５，５，５−ヘプタメチル−３−オクチルトリシロキサン）、ヘキシルトリシロキサン（例えば限定されないが１，１，１，３，５，５，５−ヘプタメチル−３−ヘキシルトリシロキサン）及びそれらの組み合わせからなる群から選択される直鎖状アルキルトリシロキサンである。一実施形態では、アルキルトリシロキサン（ｂ）は、全開示内容を本発明に援用する米国特許出願公開第２００４／０１９７２８４Ａ１号に記載されているような、少なくとも１つのアルキルトリシロキサンであってもよい。本発明の他の具体的実施形態では、アルキルトリシロキサン（ｂ）は、全開示内容を本発明に援用する米国特許出願公開第２００５／００６９５６４Ａ１号に記載されているような、少なくとも１つのアルキルトリシロキサンであってもよい。更に他の具体的実施形態では、アルキルトリシロキサン（ｂ）はオクタメチルトリシロキサン（表面張力＝１７．４ｍＮ／ｍ）（例えば、ダウ・コーニング社製、１ｃｓｔ、商品名ＤＣ  ２００  Ｆｌｕｉｄ）、３−ペンチル−１，１，１，３，５，５，５−ヘプタメチルトリシロキサン、１−ヘキシル−１，１，３，３，５，５，５−ヘプタメチルトリシロキサン、１，１，１，３，３，５，５−ヘプタメチル−５−オクチルトリシロキサン、１，１，１，３，５，５，５−ヘプタメチル−３−オクチルトリシロキサン（例えばジェネラル・エレクトリック社製、商品名「Ｓｉｌｓｏｆｔ  ０３４」）、１，１，１，３，５，５，５−ヘプタメチル−３−ヘキシルトリシロキサン（表面張力＝２０．５ｍＮ／ｍ）（例えば、ダウ・コーニング社製、商品名「ＤＣ  ２−１７３１」）、１，１，３，３，５，５−ヘキサメチル−１，５−ジプロピルトリシロキサン、３−（１−エチルブチル）−１，１，１，３，５，５，５−ヘプタメチルトリシロキサン、１，１，１，３，５，５，５−ヘプタメチル−３−（１−メチルペンチル）トリシロキサン、１，５−ジエチル−１，１，３，３，５，５−ヘキサメチルトリシロキサン、１，１，１，３，５，５，５−ヘプタメチル−３−（１−メチルプロピル）トリシロキサン、３−（１，１−ジメチルエチル）−１，１，１，３，５，５，５−ヘプタメチルトリシロキサン、１，１，１，５，５，５−ヘキサメチル−３，３−ビス（１−メチルエチル）トリシロキサン、１，１，１，３，３，５，５−ヘキサメチル−１，５−ビス（１−メチルプロピル）トリシロキサン、１，５−ビス（１，１−ジメチルエチル）−１，１，３，３，５，５−ヘキサメチルトリシロキサン、３−（３，３−ジメチルブチル）−１，１，１，３，５，５，５−ヘプタメチルトリシロキサン、１，１，１，３，５，５，５−ヘプタメチル−３−（３−メチルブチル）トリシロキサン、１，１，１，３，５，５，５−ヘプタメチル−３−（３−メチルペンチル）トリシロキサン、１，１，１，３，５，５，５−ヘプタメチル−３−（２−メチルプロピル）トリシロキサン、１−ブチル−１，１，３，���，５，５，５−ヘプタメチルトリシロキサン、１，１，１，３，５，５，５−ヘプタメチル−３−プロピルトリシロキサン、３−イソヘキシル−１，１，１，３，５，５，５−ヘプタメチルトリシロキサン、１，３，５−トリエチル−１，１，３，５，５−ペンタメチルトリシロキサン、３−ブチル−１，１，１，３，５，５，５−ヘプタメチルトリシロキサン、３−ｔｅｒｔ−ペンチル−１，１，１，３，５，５，５−ヘプタメチルトリシロキサン、１，１，１，５，５，５−ヘキサメチル−３，３−ジプロピルトリシロキサン、３，３−ジエチル−１，１，１，５，５，５−ヘキサメチルトリシロキサン、１，５−ジブチル−１，１，３，３，５，５−ヘキサメチルトリシロキサン、１，１，１，５，５，５−ヘキサエチル−３，３−ジメチルトリシロキサン、３，３−ジブチル−１，１，１，５，５，５−ヘキサメチルトリシロキサン、３−エチル−１，１，１，３，５，５，５−ヘプタメチルトリシロキサン、３−ヘプチル−１，１，１，３，５，５，５−ヘプタメチルトリシロキサン、１−エチル−１，１，３，３，５，５，５−ヘプタメチルトリシロキサン、１，１，１，５，５，５−ヘキサメチル−３，３−ジエチルトリシロキサン、１，１，３，３，５，５−ヘキサメチル−１，５−ジエチルトリシロキサン、１，１，１，３，５，５，５−ヘプタメチル−３−ブチルトリシロキサン及びそれらの組み合わせを含んでなってもよい。一実施形態では、反応生成物（ａ）は、特に本願明細書に記載の液成分及びより詳しくは本願明細書に記載のアルキルトリシロキサンを用いた従来周知の方法を使用して均質にすることができる。
【００３６】
一実施形態では、アルキルトリシロキサン（ｂ）は、２つ以上のアルキルトリシロキサンを含んでなってもよい。
【００３７】
本願明細書において、更なる具体的実施形態では、第１シリコーン組成物は、前記アルキルトリシロキサン以外のシリコーン液を更に含んでなってもよい。更なる具体的実施形態では、アルキルトリシロキサン以外の前記シリコーン液は、環状シロキサン及び／又は直鎖状シリコーン液（例えばそれぞれデカメチルシクロペンタシロキサン液及び／又は高分子量ポリ有機シロキサン液）であってもよい。本発明の特に好適な実施形態では、前記高分子量ポリ有機シロキサン液はアルキルトリシロキサン（ｂ）より高い粘性を有し、特に約１〜約４００、より好適には約３〜約３５０、最も好適には約５〜約３００センチストークスの粘性を有する有機ポリジメチルシロキサンから選択され、当該有機基は上記した有機基のいずれかである。一実施形態では、有機ポリジメチルシロキサンは約１〜約１００センチポアズ、より好適には２〜約５０センチポアズ、最も好適には５〜約１０センチポアズの粘性を有してもよい。本発明の他の一実施形態では、ポリジメチルシロキサンは５センチポアズの粘性を有してもよい。本発明の他の一実施形態では、ポリジメチルシロキサンは５０センチポアズの粘性を有してもよい。一実施形態では、本願明細書に記載の第１シリコーン組成物は固体であり、典型的にはクリーム状のコンシステンシーを有し、反応生成物（ａ）は液成分をゲル化させ、可逆的に固体の特徴を液成分に付与する機能を有する。
【００３８】
本発明の一実施形態では、第１シリコーン組成物から実質的に構成されるシリコーンゲルの提供に関する。一実施形態では、実質的にシリコーンゲルを構成する第１シリコーン組成物の量は、シリコーンゲルの合計重量に対して約１０重量％超、より好適には約５０重量％超、最も好適には約９０重量超である。本願明細書に記載のシリコーンゲルはまた、上記の粘度及び固形含量を有してもよいことに留意すべきである。
【００３９】
本発明の一実施形態では、少なくとも１つのアルキルトリシロキサン（ｂ）を含んでなる他のシリコーン組成物は、当業者に公知の他の架橋結合プロセスから形成されるシリコーンポリマーを用いて調製することが可能である。本発明の一実施形態では、本願明細書に記載の少なくとも１つのアルキルトリシロキサン（ｂ）によって膨張できる上記の他のシリコーン組成物から実質的に構成されるシリコーンゲル類の提供に関し、その膨張は当業者に公知の他の架橋結合プロセスによって実施してもよい。
【００４０】
他の一実施形態では、第１シリコーン組成物は高い安定性及びシネレシスに対する抵抗を有し、すなわち、第１シリコーン組成物は、第１シリコーン組成物から液が流れる傾向をほとんど有さず、成分として第１シリコーン組成物を含むパーソナルケア調製物に高い安定性及びシネレシス抵抗を付与する。高い安定性及びシネレシス抵抗は、かかる第１シリコーン組成物及び同じことを含んでなるパーソナルケア調製物のエージング期間を長期化させる。しかしながら、液成分は例えば、指の間で第１シリコーン組成物を摩擦して第１シリコーン組成物にせん断力をかけることによって反応生成物（ａ）から遊離させることができ、それにより第１シリコーン組成物の液成分に特有の改良された触感が付与される。一実施形態では、本願明細書に記載の第１シリコーン組成物は、エマルジョン中のシリコーン成分として利用でき、その詳細は例えば、米国特許第６５３１５４０号、第６０６０５４６号及び第６２７１２９５号（これらの全開示内容を本発明に援用する）に記載されている。
【００４１】
一実施形態では、前記パーソナルケア調製物が脱臭剤、発汗抑制剤、発汗抑制剤／脱臭剤、シェービング剤、スキンローション、モイスチャライザー、トナー、入浴剤、クレンジング剤、シャンプー、コンディショナ、ムース、整髪用ジェル、ヘアスプレー、毛染め、ヘアカラー、ヘアブリーチ、パーマ液、ストレートパーマ液、縮毛矯正剤、ボリュームアップ剤などのヘアケア用品、マニキュア液、マニキュア剥離剤、ネイルクリーム及びローション剤などのマニキュア製品、皮膚軟化剤、日焼け止め、昆虫駆除剤及びアンチエイジング剤などの予防クリーム、口紅などのカラーコズメティックス、ベース、パウダー、アイライナー、アイシャドー、ブラッシェ、メイク、マスカラ、香料輸送剤及び他のパーソナルケア調製物（シリコーン成分が通常輸送される）、並びに皮膚への塗布用医薬中の局所輸送用の薬物輸送システムなどから選択される、本願明細書に記載の第１シリコーン組成物から実質的に構成されるシリコーンゲルを含んでなるパーソナルケア調製物の提供に関する。
【００４２】
更なる具体的実施形態では、本願明細書に記載のパーソナルケア調製物は、１つ以上のパーソナルケア成分を更に含んでなる。適切なパーソナルケア成分としては、例えば緩和剤、モイスチャライザ、湿潤剤、（例えばオキシ塩化ビスマス及び二酸化チタンコーティングされた雲母を含む真珠様の光沢の）色素、着色剤、香料、殺虫剤、防腐剤、酸化防止剤、抗菌剤、抗真菌剤、発汗抑制剤、洗顔料、ホルモン、酵素、医薬化合物、ビタミン、塩、電解質、アルコール、多価アルコール、紫外線吸収剤、植物エキス、界面活性剤、シリコーンオイル、有機油、ワックス、被膜形成剤、増粘剤、フュームドシリカ又は水和シリカ、粒状充填剤、（例えばタルク、カオリン）、澱粉、化工デンプン、雲母、ナイロン、ベントナイト及び有機修飾粘土など粘土、並びにそれらの組み合わせが挙げられる。
【００４３】
本発明の他の一実施形態では、反応生成物（ａ）が上記のように膨張しうる限り、第１シリコーン組成物はいかなる公知若しくは市販の方法によっても形成させることができる。一実施形態では、第１シリコーン組成物の調製方法の提供に関し、当該方法は、少なくとも１つの反応生成物（ａ）と、膨張量の少なくとも１つのアルキルトリシロキサン（ｂ）を混合して、低い固形含量である以外は、実質的に本願明細書に記載の第２シリコーン組成物のそれと同じ粘性を有する第１シリコーン組成物を調製することを含んでなる。
【００４４】
一実施形態では、第１シリコーン組成物を生産する前記方法は、付加重合、凝結重合、カチオン重合、アニオン重合及びそれらの組み合わせからなる群から選択される重合方法によって反応生成物（ａ）を形成させることを含んでなってもよい。
【００４５】
一実施形態では、反応生成物（ａ）はヒドロシリル化反応を用いる通常の方法で、ビニル又はアリル置換エポキシドをＳｉ−Ｈ結合シロキサン上へ結合させることにより調製する。Ｓｉ−Ｈを含んでなるシロキサンは公知で、直鎖状、分岐状又は環状構造であってもよい。有用なビニル又はアリル置換エポキシドの例としては、限定されないが４−ビニルシクロヘキセンオキシド、アリルグリシジルエーテル、リモネンオキシド、１，２−エポキシ−５−ヘキセン、１，２−エポキシ−７−オクテン、ノルボルナジエンモノエポキシド及び１，２−エポキシ−９−デセンなどが挙げられる。更なる一実施形態では、本願明細書に記載の反応生成物（ａ）、アルキルトリシロキサン（ｂ）及び第１シリコーン組成物を作ることに適している貴金属触媒は公知で、ロジウム、ルテニウム、パラジウム、オスミウム、イリジウム及び／又はプラチナの錯体が挙げられる。架橋シリコーン網状構造（ａ）を形成するために用いるエポキシ−水素化物反応、及びエポキシ−水素化物反応を使用して得られる膨張した架橋シリコーン網状組成物を含んでなるゲルは米国特許第６５３１５４０号に記載のように当業者に公知であり、その全開示内容を本願明細書に援用する。
【００４６】
一実施形態では、反応生成物（ａ）は、カチオン重合条件下、及びより好適には液成分（より詳しくは低分子量のシロキサン液）の存在下で、エポキシ官能性有機シロキサン化合物の重合により形成される化合物である。一実施形態では、反応生成物（ａ）は、液成分又は液成分混合の存在下で直接重合させて第１シリコーン組成物を形成させてもよい。他の実施形態では、反応生成物（ａ）は、第１液成分又は第１液成分混合の存在下で重合させ、反応生成物（ａ）である架橋ポリエーテルシロキサン共重合体ネットワークを形成させ、更にそのようにして形成させた反応生成物（ａ）を第２液成分又は第２液成分混合によって膨張させ、本願明細書に記載の第１シリコーン組成物を形成することができる。なお、第２液成分又は第２液成分の混合物は第１液成分又は第１液成分混合と同じであっても異なってもよいが、但し前記１つ以上の第１液成分及び／又は１つ以上の第２液成分はアルキルトリシロキサン（ｂ）を含んでなる。一実施形態では、１つ以上の第２液成分の添加前に、１つ以上の第１液成分を任意に、例えば蒸発によって反応生成物（ａ）から除去してもよい。更なる具体的実施形態では、架橋エポキシ官能性の反応生成物（ａ）は、１つ以上の液成分の非存在下で重合させて反応生成物（ａ）を形成させてもよい。更に反応生成物（ａ）を、アルキルトリシロキサン（ｂ）を含有する液成分又はその液成分の混合物を用いて膨張させ、本願明細書に記載の第１シリコーン組成物を形成させる。
【００４７】
他の実施形態では、エポキシ官能性有機シロキサンの重合は、過剰なヒドリドシロキサン官能基で反応させ、重合後に水素化物を残留させ、更に１つ以上のアルケニル官能性化合物によるヒドロシリル化反応に適する条件下で反応させることにより実施できる。これは、特にアルケニル官能性化合物がカチオン硬化の抑制剤として作用できるケースにおいて有利である。かかるアルケニル化合物は、カチオン硬化機構（例えば塩基）の抑制剤として機能する官能基を含む。他の実施形態では、少量の濃縮ヒドリドシロキサン又はヒドリドシラン化合物を添加して重合速度を増加させてもよい。
【００４８】
一実施形態では、少なくとも１つの反応生成物（ａ）が少なくとも１つの第１液成分の存在下で形成され、その後膨張させることを含んでなる第１シリコーン組成物の調製方法の提供に関する。当該方法では、反応生成物（ａ）の膨張は、少なくとも１つの第１液成分の存在下で調製した前記反応生成物（ａ）を、少なくとも１つの第２液成分で希釈することを含んでなる（但し、少なくとも１つの第１の液成分及び／又は少なくとも１つの第２液成分がアルキルトリシロキサン（ｂ）である）。
【００４９】
一実施形態では、本願明細書に記載の方法によって調製されるシリコーンゲルの提供に関する。他の具体的実施形態では、上記の第１シリコーン組成物の調製方法によって得られる、第１シリコーン組成物から実質的に構成されるシリコーンゲルの提供に関する。更なる一実施形態では、本願明細書に記載の方法によって調製されるシリコーンゲルを含んでなるパーソナルケア調製物（例えば上記のそれら）の提供に関する。
【００５０】
一実施形態では、本願明細書に記載の方法によって調製される、上記の通りに低い固形含量及び望ましい粘性を有するシリコーンゲルの提供に関する。
【００５１】
一実施形態では、表Ａに記載されている調製物のうちの１つ以上を含んでなる、本願明細書に記載のシリコーンゲルを含んでなる化粧用組成物の提供に関する。
【００５２】
本発明の他の具体的実施形態では、本願明細書に記載のシリコーンゲルを含んでなる日焼け止め組成物の提供に関し、当該シリコーンゲルは例えば、以下の表Ａの日焼け止め組成物中に含まれる。
【００５３】
表Ａ：
【表１】
0005457034.tif 000002
【００５４】
表Ａにおいて用いられる重量％は、日焼け止め組成物の合計重量に対する重量％であることに留意すべきである。
【００５５】
一実施形態では、表Ａの日焼け止め構成は以下の手順により調製される：
１．室温のパートＡの成分を混合し、７５℃に加熱する。
２．パートＢの成分を混合し、７５℃に加熱する。
３．ＢをＡに徐々に添加し、慎重に温度をモニターする。
４．Ｃを添加する。
５．適度に混合しながら３０℃に冷却する。香料及び防腐剤を添加する。
６．ホモジナイズする。
【００５６】
表Ａの日焼け止め構成物の成分は、表Ａ中の各成分の横に示す括弧内の数により示される供給元（以下に示す）から入手できることに留意すべきである。
供給業者名：
（１）ＧＥ  Ａｄｖａｎｃｅｄ  Ｍａｔｅｒｉａｌｓ（Ｓｉｌｉｃｏｎｅｓ）
（２）ＩＳＰ
（３）ＢＡＳＦ
（４）Ｕｎｉｑｅｍａ
（５）Ｓｅｐｐｉｃ
【００５７】
表Ａ中に用いられるように、エンドユーザによって所望の含量に適宜調製できることに留意すべきである。
【００５８】
以下に実施例を示し、本発明を簡便に説明する。但しそれらにより、本発明が本願明細書に記載の実施例に限定されるわけではない。全ての重量％は、特に明記しない限り、第１シリコーン組成物の合計重量に対する重量％である。
【実施例】
【００５９】
第１のシリコーン組成物の液成分としてのアルキルトリシロキサンの使用により、低い固体濃度で高い粘性を有するシリコーンゲルが得られる。他の直鎖状シリコーン液と比較して、この結果は予想外であった。なぜなら、対応する環状シリコーン液より典型的にそれほど有効でないシリコーン液成分であって、したがって架橋シリコーン網状構造（例えば第１シリコーン組成物に所望の特性を提供する反応生成物（ａ））の量を増加させる必要があると考えられるからである。シリコーン組成物と比較して他の直鎖状ポリジメチルシロキサン液によって膨張させたとき、液成分としてのアルキルトリシロキサンの追加により多種類の調製物及び触感上の利点が提供される。多くのシリコーンゲルは、液成分としてオクチルトリシロキサン（ＯＴＳ）及びエチルトリシロキサン（ＥＴＳ）を使用して、それら単独で、又は他のシリコーン液との組み合わせで調製した。ＯＴＳ及びＥＴＳ液が他の直鎖状ポリジメチルシロキサン液より効果的なゲル液成分として機能することは、これらの研究から自明である。また、トリシロキサンを有するこれらのゲルがパーソナルケア調製物として調製されるとき、パーソナルケア調製物が他の１つ以上の液成分によって膨張させたゲルには見られない多くの機能的若しくは美的性能上の利点を示した。かかる感覚的ば利点としては、限定されないが、皮膚上でのダマの形成の減少、皮膚上のパーソナルケア調製物の触感、及びパーソナルケア調製物の粘性の増加などが挙げられる。
【００６０】
＜比較実施例＞：
８．５ｇのビニルシクロヘキセンオキシド、２１．７ｇのＡｌｐｈａ  Ｏｌｅｆｉｎ（シェブロン社製Ｇｕｌｆｔｅｎｅ  Ｃ３０＋）、６３０ｇのデカメチルシクロペンタシロキサン（Ｄ５）、及び０．０７５ｇのプラチナ触媒溶液（カールシュテット触媒）を混合し、ＭＨＤ１３３ＤＨ２．５ＭＨの概算組成を有するシリコーン水素化物液２６０グラム（ｇ）を得た。混合液を９０℃に加熱し、４５分間混合した。９．７ｇの更なるシリコーン水素化物液、８０ｇのＤ５のＭＤＨ５０Ｍを加熱した反応混合物に添加した。更に９０℃で４時間撹拌し、Ｉｎｎｏｖｅｎｅ社製のＣ１６−１８αオレフィンを添加して末端オレフィン付加し、反応をクエンチした。得られる材料は、反応生成物（ａ）の合計重量に対して２９．８重量％の固形含量及び２０重量％の抽出物を有した。更にこの材料２５０ｇを３５０ｇのＤ５で希釈し、更に１平方インチあたり９０００ポンド（ｐｓｉ）で１回、Ｇａｕｌｉｎホモジナイザを通過させた。得られるゲル（サンプル１）は、第１のシリコーンゲルの合計重量に対して約１２．５重量部の固形含量、及び２４時間後における１８３，０００センチポアズ（ｃＰ）の粘性を有した。
【００６１】
＜実施例１＞：
８．５ｇのビニルシクロヘキセンオキシド、２１．７ｇのαオレフィン（シェブロン社製のＧｕｌｆｔｅｎｅ  Ｃ３０＋）、６３０ｇのエチルトリシロキサン、及び０．０７５ｇのプラチナ触媒溶液（Ｋａｒｓｔｅａｄ触媒）を混合し、ＭＨＤ１３３ＤＨ２．５ＭＨの概算組成を有するシリコーン水素化物液２６０ｇを得た。混合液を９０℃に加熱し、４５分間混合した。９．７ｇの更なるシリコーン水素化物液、８０ｇのＤ５のＭＤＨ５０Ｍを加熱した反応混合物に添加した。更に９０℃で４時間撹拌し、Ｉｎｎｏｖｅｎｅ社製のＣ１６−１８αオレフィンを添加して末端オレフィン付加し、反応をクエンチした。得られる材料は、反応生成物（ａ）の合計重量に対して２９．８重量％の固形含量及び２４．５重量％の抽出物を有した。更にこの材料２５０ｇを３５０ｇのＤ５で希釈し、更に１平方インチあたり９０００ポンド（ｐｓｉ）で１回、Ｇａｕｌｉｎホモジナイザを通過させた。得られるゲル（サンプル２）は、シリコーンゲルの合計重量に対して約１２．５重量部の固形含量、及び２４時間後における２２０，０００センチポアズ（ｃＰ）の粘性を有した。この２９．８重量％の架橋シリコーン粉の２５０ｇを３５０ｇのオクチルトリシロキサンと共に１回ホモジナイズしたとき、得られるゲル（サンプル２−ａ）はシリコーンゲルの合計重量に対して約１２．５重量部の固形含量、及び２４時間後における２０５，０００センチポアズ（ｃＰ）の粘性を有した。
【００６２】
＜実施例２＞：
８．５ｇのビニルシクロヘキセンオキシド、７．４ｇのＣ１６−１８αオレフィン（Ｉｎｎｏｖｅｎｅ社製）、６３０ｇのエチルトリシロキサン、及び０．０７５ｇのプラチナ触媒溶液（カールシュテット触媒）を混合し、概算組成ＭＨＤ１３３ＤＨ２．５ＭＨのシリコーン水素化物液２６０ｇを得た。混合液を９０℃に加熱し、４５分間混合した。９．７ｇの更なるシリコーン水素化物液、８０ｇのＤ５のＭＤＨ５０Ｍを加熱した反応混合物に添加した。更に９０℃で４時間撹拌し、Ｉｎｎｏｖｅｎｅ社製のＣ１６−１８αオレフィンを添加して末端オレフィン付加し、反応をクエンチした。得られる材料は、反応生成物（ａ）の合計重量に対して３１重量％の固形含量及び１８重量％の抽出物を有した。更にこの材料２５０ｇを３５０ｇのＤ５で希釈し、更に１平方インチあたり９０００ポンド（ｐｓｉ）で１回、Ｇａｕｌｉｎホモジナイザを通過させた。得られるゲル（サンプル３）は、シリコーンゲルの合計重量に対して約１２．５重量部の固形含量、及び２４時間後における２２０，０００センチポアズ（ｃＰ）の粘性を有した。この３１重量％の架橋シリコーン粉の２５０ｇを３５０ｇのオクチルトリシロキサンと共に１回ホモジナイズしたとき、得られるゲル（サンプル３−ａ）はシリコーンゲルの合計重量に対して約１２．５重量部の固形含量、及び２４時間後における１８５，０００センチポアズ（ｃＰ）の粘性を有した。
【００６３】
表１：実施例１及び２の結果の要約
【表２】
0005457034.tif 000003
【００６４】
表１に結果の概要を示すが、架橋ポリマーのアルキル鎖長及び抽出物量を考慮すると、デカメチルシクロペンタシロキサン（Ｄ５）及びエチルトリシロキサンは同程度のゲル膨張効率を示すことが解った。典型的には、高い抽出物量の場合には若干材料の粘性が高かった。またこれらの実験から、オクチルトリシロキサンがサンプル２ａ及びサンプル３ａで示すエチルトリシロキサンより膨張剤としての効率が低かったことが解った。
【００６５】
＜実施例３＞：
反応生成物（ａ）の調製及び所定量の有機シロキサン液によるその膨張を解析した。８．５ｇのビニルシクロヘキセンオキシド、１５．４ｇのＣ１６−１８αオレフィン（Ｉｎｎｏｖｅｎｅ社製）、６３０ｇのポリジメチルシロキサン（５ｃＰ）及び０．０７５ｇのプラチナ触媒溶液（カールシュテット触媒）を混合し、概算組成ＭＨＤ１３３ＤＨ２．５ＭＨを有するシリコーン水素化物液２６０ｇを得た。混合液を９０℃で加熱し、更に４５分間混合した。９．７ｇの更なるシリコーン水素化物液、８０ｇのＤ５のＭＤＨ５０Ｍを加熱した反応混合物に添加した。更に９０℃で４時間撹拌し、Ｉｎｎｏｖｅｎｅ社製のＣ１６−１８αオレフィンを添加して末端オレフィン付加し、反応をクエンチした。得られる材料は、反応生成物（ａ）の合計重量に対して３０重量％の固形含量を有した。反応生成物（ａ）の粉末と、オクチルトリシロキサン及び５ｃＰのポリジメチルシロキサン（ＰＤＭＳ）との混合物を、Ｇａｕｌｉｎホモジナイザで２回、９，０００ｐｓｉでパスさせ、以下の膨張したシリコーンゲルを調製した。固体及び得られるシリコーンゲル（サンプル４から１４）の粘度を、以下の表（表２）に示す。
【００６６】
表２：膨張剤としての直鎖状シリコンを含むシリコーンゲル
【表３】
0005457034.tif 000004
【００６７】
本実施例の結果から明らかなように、オクチルトリシロキサンの比率を５ｃＰ  ＰＤＭＳに増やすことにより、シリコーンゲルの反応生成物（ａ）固体のレベルを保ちながらシリコーンゲルの粘度を上昇させることが可能となる。したがって、アルキルトリシロキサンは直鎖状５ｃＰ  ＰＤＭＳ液より効果的なシリコーンゲル用の液成分である。
【００６８】
また、アルキルトリシロキサンの添加により、直鎖状の高分子量ＰＤＭＳ液の存在下で、効果的に反応生成物（ａ）を増大させることが可能となる。したがって、シリコーンゲルにおけるＰＤＭＳ及びアルキルトリシロキサンの組合せは、エンドユーザに対するメリットを提供し、またＰＤＭＳ及びアルキルトリシロキサンの前記組合せは、ＰＤＭＳの単独使用よりも効果的な反応生成物（ａ）のための膨張用の液成分であると考えられる。
【００６９】
＜実施例４＞：
８．５ｇのビニルシクロヘキセンオキシド、２１．７ｇのＡｌｐｈａ  Ｏｌｅｆｉｎ（シェブロン社製のＧｕｌｆｔｅｎｅ  Ｃ３０＋）、６３０ｇのデカメチルシクロペンタシロキサン（Ｄ５）及び０．０７５ｇのプラチナ触媒溶液（カールシュテット触媒）を混合し、概算組成ＭＨＤ１３３ＤＨ２．５ＭＨのシリコーン水素化物液２６０ｇを得た。混合液を９０℃で加熱し、更に４５分間混合した。９．７ｇの更なるシリコーン水素化物液、８０ｇのＤ５のＭＤＨ５０Ｍを加熱した反応混合物に添加した。更に９０℃で４時間撹拌し、Ｉｎｎｏｖｅｎｅ社製のＣ１６−１８Ｓαオレフィンを添加して末端オレフィン付加し、反応をクエンチした。得られる材料は、反応生成物（ａ）の合計重量に対して３０％の固形含量及び１５重量％の抽出物を有した。オクチルトリシロキサン及びデカメチルシクロペンタシロキサンの混合液と反応生成物（ａ）の粉末のブレンドを、９，０００ｐｓｉでＧａｕｌｉｎホモジナイザを通過させ、以下のシリコーンゲル（サンプル１５から２０）を調製した。固体及び得られるゲルの粘度を以下の表３に示す。
【００７０】
表３：液成分としてのトリシロキサンを含むシリコーンゲル
【表４】
0005457034.tif 000005
【００７１】
表３の結果に示するように、オクチルトリシロキサンとデカメチルシクロペンタシロキサンを混合することによりシリコーンゲルの粘性が低下し、Ｄ５がオクチルトリシロキサンよりも有効な液成分であることを意味している。
【００７２】
実施例１から５の分析から、以下の傾向が理解される：
デカメチルシクロペンタシロキサン（Ｄ５）≒エチルトリシロキサン＞オクチルトリシロキサン＞５ｃＰ  ＰＤＭＳ液＞高分子量ＰＤＭＳ液
（反応生成物（ａ）を膨張させる能力）。
【００７３】
＜実施例５＞
化粧用組成物における、シリコーンゲルの増粘効果の改善：シリコーンゲルを「クリーム  ツー  パウダー」ファンデーションに添加したとき、アルキルトリシロキサンを含んでなるゲルでは、Ｄ５（サンプル１）単独を含んでなるゲルより非常に高い粘性を製品に付与した。それにより非常に良好な感触が付与され、製品の安定性が強化された。製剤（１から４）を表４に示す。製剤１から４に関する表４で用いられる重量％は、調製物の合計重量に対する重量％であることに留意すべきである。
【００７４】
表４：ファンデーションの組成
【表５】
0005457034.tif 000006
【００７５】
パートＡ、Ｂ及びＣの全てを、オーバーヘッド撹拌機を用いて毎分３０００回転（ｒｐｍ）で５〜１０分間混合してこれらを調製した。最終製品の粘性測定値に明確に示されるように、シリコーンゲルへのエチルトリシロキサン又はオクチルトリシロキサンの使用により、トリシロキサン（製剤１）のないシリコーンゲルより非常に高い粘性を、クリーム  ツー  パウダーファンデーション（製剤２から４）へ供給する。これらのファンデーションは、細やかな感覚で塗布でき、サラサラした使用感を提供した。
【００７６】
幾つかの詳細な例を以上で説明したが、それらは単に本発明の具体的な例を示すのみであり、これらの詳細な態様に本発明が限定されると解釈すべきではない。当業者であれば、本願明細書に添付の特許請求の範囲及び技術思想の範囲内で多くの他の実施態様を想起するであろう。